(57)【要約】【課題】インクの粘度を低く抑えつつ、画像濃度を高くすることを可能とする物質を含むインクジェット用油性インクの提供を目的とする。【解決手段】下記を含むインクジェット用油性インク組成物  （Ａ）顔料            １〜１５質量％  （Ｂ）溶剤            ７０〜９５質量％  （Ｃ）ウレタン化油  （Ａ）顔料に対する質量比が０．３〜１．５である量。【選択図】なし【特許請求の範囲】
【請求項１】
下記を含む、インクジェット用油性インク組成物
（Ａ）顔料            １〜１５質量％
（Ｂ）溶剤            ７０〜９５質量％
（Ｃ）ウレタン化油  （Ａ）顔料に対する質量比が０．３〜１．５である量。
【請求項２】
（Ｃ）ウレタン化油が、炭素数６〜２０の脂肪酸の、ジグリセリド又はトリグリセリド残基を含み、５０〜９５質量％の油長を有する、請求項１記載のインクジェット用油性インク組成物。
【請求項３】
（Ｃ）ウレタン化油が、油脂を多価アルコールとエステル交換した後、ジイソシアネートと反応させることによって製造されたものであり、該油脂が、アマニ油、大豆油、ヤシ油、カカオ脂、及びパーム油からなる群より選ばれる少なくとも一種である、請求項１又は２記載のインクジェット用油性インク組成物。
【請求項４】
前記油脂が、大豆油及びヤシ油から選ばれる少なくとも一種である、請求項３記載のインクジェット用油性インク組成物。
【請求項５】
（Ａ）顔料がイエロー顔料である、請求項１〜４のいずれか１項記載のインクジェット用油性インク組成物。
【請求項６】
（Ａ）顔料がシアン顔料である、請求項１〜４のいずれか１項記載のインクジェット用油性インク組成物。
【発明の詳細な説明】
【技術分野】
【０００１】
本発明は、インクジェット印刷用の油性インク組成物に関し、詳細にはウレタン化油を含むことにより、低粘度でありながら、高い濃度の画像を形成することができる油性インク組成物に関する。
【背景技術】
【０００２】
インクジェット記録システムに用いられるインクの色材としては、顔料を利用したものと染料を利用したものに大別されるが、高画質印刷に必要な耐光性、耐候性および耐水性に優れていることから、顔料を色材とするインクが増加する傾向にある。溶剤からみると、インクは大きく、水系タイプインクと非水系タイプインクに分けられる。揮発性溶剤を主体とする溶剤系インクや不揮発性溶剤を主体とするオイル系インクのように、インク用溶媒として水を使用しない非水系インクは、水系インクに比べ乾燥性が良く、印刷適性にも優れている。非水系タイプインクでは、一般に、溶剤に溶解する顔料分散剤を用いるところ、この顔料分散剤が溶剤と顔料との親和性を高めるため、溶剤が記録紙に浸透する際に顔料も記録紙内部に引き込まれやすい傾向がある。その結果、印刷濃度が低くなり、裏抜けが発生しやすい。そこで、顔料分散能を有する非水系樹脂分散微粒子（ＮＡＤ＝Ｎｏｎ Ａｑｕａ Ｄｉｓｐｅｒｓｉｏｎ）を分散剤として用いる非水系顔料インクが提案されている（特許文献１）。
【０００３】
上記樹脂を顔料分散能の点で改良した、ウレタン変性ポリ（メタ）アクリレート樹脂も知られている（特許文献２）。該樹脂を配合すれば、溶剤に溶解する顔料分散剤を用いなくとも、保存安定性に優れ、高い濃度の画像を形成するインクを構成することができる。
【先行技術文献】
【特許文献】
【０００４】
【特許文献１】特開２００７−１９７５００号公報
【特許文献２】特開２０１０−１４５２号公報
【発明の概要】
【発明が解決しようとする課題】
【０００５】
しかし、該ウレタン変性ポリ（メタ）アクリレート樹脂を配合すると、インクの粘度が高くなる傾向があることが見出された。このため、インクの粘度を所望の範囲に調整する際に、共に配合する顔料、溶剤、添加剤等、他の成分の種類、量が制限され、設計の自由度が制限されるという問題がある。
【０００６】
そこで、本発明は、インクの粘度を低く抑えつつ、画像濃度を高くすることを可能とする物質を含むインクジェット用油性インクの提供を目的とする。
【課題を解決するための手段】
【０００７】
即ち、本発明は、下記を含むインクジェット用油性インク組成物である。
（Ａ）顔料            １〜１５質量％
（Ｂ）溶剤            ７０〜９５質量％
（Ｃ）ウレタン化油  （Ａ）顔料に対する質量比が０．３〜１．５である量。
【発明の効果】
【０００８】
上記ウレタン化油は、配合によってインクの粘度をほとんど上昇することがなく、また、顔料分散性に優れる。従って、ウレタン変性ポリ（メタ）アクリレート樹脂に代えて、或いは、その一部を置き換える形で併用して、使用することができる。
【発明を実施するための形態】
【０００９】
以下、上記各成分を説明する。
＜（Ｃ）ウレタン化油＞
本発明の油性インク組成物（以下、単に「インク」という）において使用されるウレタン化油は、乾性油、半乾性油、不乾性油から選ばれる油脂を多価アルコールとエステル交換してアルコール性水酸基を有するジグリセリド又はモノグリセリドを調製し、これを有機イソシアネート化合物と反応させて得られるものである。
【００１０】
乾性油、半乾性油、不乾性油としては、大豆油、ヤシ油、アマニ油、米油、桐油、紅花油、サフラワー油、カカオ脂、ヒマシ油及びパーム油等の天然油、合成油脂、ボイル油、脱水ヒマシ油を使用することができ、これらのうち、大豆油、ヤシ油、アマニ油、カカオ脂及びパーム油が好ましく、インクの安定性（耐酸化性）の点で大豆油及びヤシ油がより好ましい。
【００１１】
多価アルコールとしては、エチレングリコール、ジエチレングリコール、トリエチレングリコール、プロピレングリコール、ジプロピレングリコール等のグリコール、トリメチロールプロパン、ペンタエリスリトール等が使用される。
【００１２】
有機イソシアネート化合物としては、フェニレンジイソシアネート、トリレンジイソシアネート、ナフテレンジイソシアネート等の芳香族ジイソシアネート、テトラメチレンジイソシアネート、ヘキサメチレンジイソシアネート等の脂肪族ジイソシアネート等が使用され、好ましくはトリレンジイソシアネート又はヘキサメチレンジイソシアネートが使用される。
【００１３】
好ましくは、該ウレタン化油は、炭素数６〜２０、好ましくは８〜２０、より好ましくは１０〜２０の脂肪酸の、ジグリセリド又はモノグリセリド残基を含み、油長が５０〜９５質量％、より好ましくは５０〜７０質量％である。ここで、油長とはウレタン化油に含まれる脂肪酸残基の質量をトリグリセリドに換算した質量（％）である。
【００１４】
該ウレタン化油は、その粘度（ｍＰａ・ｓ）が５００〜２０００であることが好ましく、より好ましくは７５０〜１５００である。粘度が前記下限値未満では顔料分散性が低くなる傾向があり、一方、前記上限値を超えると、インクの粘度が高くなる傾向がある。
【００１５】
該ウレタン化油は、（Ａ）顔料に対する質量比が、０．３〜１．５である量、より好ましくは０．５〜１．０である量でインク中に配合される。該配合量が前記下限値未満では、顔料の分散が不十分となり、一方、前記上限値を超えては、インクジェット印刷に適正な粘度のインクを調製するのが困難になる。
【００１６】
＜（Ａ）顔料＞
本発明のインクにおいて、顔料は任意のものであってよい。黒色インク用の顔料としては、ファーネスブラック、チャンネルブラック、油煙もしくは松煙ブラック等のカーボンブラックを使用することができる。
【００１７】
カラーインク用顔料としては、マゼンタ顔料、例えばトルイジンレッド、パーマネントカーミンＦＢ、ジスアゾオレンジＰＭＰ、レーキレッドＣ、ブリリアントカーミン６Ｂ、キナクリドンレッド、ジオキサンバイオレット、オルトニトロアニリンオレンジ、ジニトロアニリンオレンジ、バルカンオレンジ、トルイジンレッド、塩素化パラレッド、ブリリアントファーストスカーレット、ナフトールレッド２３、ビラゾロンレッド、バリウムレッド２Ｂ、カルシウムレッド２Ｂ、ストロンチウムレッド２Ｂ、マンガンレッド２Ｂ、バリウムリソームレッド、ピグメントスカーレッド３Ｂレーキ、レーキボルドー１０Ｂ、アンソシン３Ｂレーキ、アンソシン５Ｂレーキ、ローダミン６Ｇレーキ、エオシンレーキ、べんがら、ファフトールレッドＦＧＲ、ローダミンＢレーキ、メチルバイオレッドレーキ、ジオキサジンバイオレッド、ナフトールカーミンＦＢ、ナフトールレッドＭ等；イエロー顔料、例えばファストイエローＡＡＡ、ファストイエロー１０Ｇ、ジスアゾイエローＡＡＭＸ、ジスアゾイエローＡＡＯＴ、ジスアゾイエローＡＡＯＡ、ジスアゾイエローＨＲ、イソインドリンイエロー、ファストイエローＧ、ジスアゾイエローＡＡＡ当；シアン顔料、例えばフタロシアニンブルー、ピクトリアピュアブルー、ベーシックブルー５Ｂレーキ、ベーシックブルー６Ｇレーキ、ファストスカイブルー、アルカリブルーＲトナー、ピーコックブルーレーキ、紺青、群青、レフレックスブルー２Ｇ、レフレックスブルーＲ、アルカリブルーＧトナー、ブリリアントグリーンレーキ、ダイアモンドグリーンチオフラビンレーキ、フタロシアニングリーンＧ、グリーンゴールド、フタロシアニングリーンＹ等を使用することができる。
【００１８】
これらの顔料のうち、上記ウレタン化油による分散性の向上がより顕著であるのは、イエロー顔料、特にアゾ系イエロー、及びベンズイミダゾロンイエローと、シアン顔料、特にフタロシアニンブルーである。  
【００１９】
顔料の平均粒径は、吐出安定性と保存安定性の観点から３００ｎｍ以下であることが好ましく、１５０ｎｍ以下であることがより好ましく、１００ｎｍ以下であることがさらに好ましい。ここで、顔料の平均粒径は、（株）堀場製作所製の動的光散乱式粒度分布測定装置ＬＢ−５００により測定することができる。
【００２０】
顔料は、インク中に１〜１５質量％、好ましくは５〜１０質量％で配合される。
【００２１】
＜（Ｂ）溶剤＞
溶剤としては、非極性有機溶剤、極性有機溶剤、又はこれらの混合物を使用することができる。２０〜６０質量％の非極性溶剤と８０〜４０質量％の極性溶剤が配合されることが好ましい。
【００２２】
非極性有機溶剤の例としては、脂肪族炭化水素溶剤、脂環式炭化水素系溶剤、芳香族炭化水素溶剤等を挙げることができる。脂肪族炭化水素溶剤、脂環式炭化水素系溶剤としては、パラフィン系、イソパラフィン系、ナフテン系の溶剤が挙げられる。例えば、以下の商品名で販売されているものが挙げられる。テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、及びＡＦ−７（いずれも新日本石油（株）製）；Ｉｓｏｐａｒ（アイソパー）Ｇ、ＩｓｏｐａｒＨ、ＩｓｏｐａｒＬ、ＩｓｏｐａｒＭ、ＥｘｘｏｌＤ４０、ＥｘｘｏｌＤ８０、ＥｘｘｏｌＤ１００、ＥｘｘｏｌＤ１３０、及びＥｘｘｏｌＤ１４０（いずれもＥｘｘｏｎ社製）。芳香族炭化水素溶剤としては、新日本石油（株）製の日石クリーンソルＧ（アルキルベンゼン）、Ｅｘｘｏｎ社製のソルベッソ２００等が挙げられる。これらのうち、ナフテン系溶剤、ＡＦ−４、ＡＦ−５、ＡＦ−６、及びＡＦ−７（商品名）が好ましい。
【００２３】
極性有機溶剤としては、エステル系溶剤、アルコール系溶剤、高級脂肪酸系溶剤、エーテル系溶剤を用いることができる。エステル系溶剤としては、ラウリル酸メチル、ラウリル酸イソプロピル、ラウリル酸ヘキシル、ミリスチン酸イソプロピル、パルミチン酸イソプロピル、パルミチン酸イソオクチル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２−エチルヘキサン酸トリメチロールプロパン、トリ２−エチルヘキサン酸グリセリルなどが挙げられ、これらの溶剤の２種以上を混合して用いることができる。好ましくはパルミチン酸イソオクチル、ラウリル酸ヘキシル、又はカプリン酸オクチルが使用される。
【００２４】
アルコール系溶剤としてはイソミリスチルアルコール、イソパルミチルアルコール、イソステアリルアルコール、オレイルアルコール；高級脂肪酸系溶剤としてはイソノナン酸、イソミリスチン酸、ヘキサデカン酸、イソパルミチン酸、オレイン酸、イソステアリン酸；エーテル系溶剤としてはジエチルグリコールモノブチルエーテル、エチレングリコールモノブチルエーテル、プロピレングリコールモノブチルエーテル、プロピレングリコールジブチルエーテルが挙げられる。なかでも、エステル系溶剤、アルコール系溶剤及びこれらの混合物が好ましい。
【００２５】
＜その他の成分＞
上記各成分に加えて、本発明のインクには、慣用の添加剤が含まれていてよい。該添加剤としては、慣用の顔料分散剤、シナジスト、界面活性剤、例えばアニオン性、カチオン性、両性、もしくはノニオン性の界面活性剤、及び、酸化防止剤、例えばジブチルヒドロキシトルエン、没食子酸プロピル、トコフェロール、ブチルヒドロキシアニソール、及びノルジヒドログアヤレチック酸等、が挙げられる。
【００２６】
該顔料分散剤としては、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が挙げられる。
【００２７】
本発明における（Ｃ）ウレタン化油と併用するのに好ましいのは高分子系分散剤であり、例えば、以下の商品名で販売されているものが挙げられる：ソルスパース５０００（フタロシアニンアンモニウム塩系）、１１２００（ポリアミド系）、１３９４０(ポリエステルアミン系)、１７０００、１８０００（脂肪酸アミン系）、２２０００、２４０００、及び２８０００（いずれも日本ルーブリゾール社製）；エフカ４００、４０１、４０２、４０３、４５０、４５１、４５３（変性ポリアクリレート）、４６、４７、４８、４９、４０１０、及び４０５５（変性ポリウレタン）（いずれもＥｆｋａ ＣＨＥＭＩＣＡＬＳ社製）；デモールＰ、ＥＰ、ポイズ５２０、５２１、５３０、及びホモゲノールＬ−１８（ポリカルボン酸型高分子界面活性剤）（いずれも花王（株）製）；ディスパロンＫＳ−８６０、ＫＳ−８７３Ｎ４（高分子ポリエステルのアミン塩）（いずれも楠本化成社製）；ディスコール２０２、２０６、ＯＡ−２０２、及びＯＡ−６００（多鎖型高分子非イオン系）（いずれも第一工業製薬（株）製）；ＡＮＴＡＲＯＮ  Ｖ２１６（ビニルピロリドン−ヘキサデセンコポリマー）（アイエスピー・ジャパン（株）製）。
【００２８】
シナジストは、顔料骨格中に、極性基を導入した誘導体であり、顔料に吸着等することによって、顔料の分散性を向上する。顔料骨格としては、アゾ顔料、フタロシアニン顔料、キナクリドン顔料、ペリレン顔料、イソインドリン顔料、ベンズイミダゾロン顔料、ピランスロン顔料、チオインジゴ顔料、及びキノフタロン顔料等の骨格が挙げられる。極性基としては、アルキルアミノ基、カルボキシル基、スルホン酸基、及びフタルイミド基等が挙げられる。これらのうち、フタロシアニン顔料、特に銅フタロシアニンブルーの骨格に、スルホン酸基、アミノ基等を導入したものが好ましく、例えば銅フタロシアニンスルホネート（ソルスパース５０００、ソルスパース１２０００、ソルスパース２２０００；いずれもルブリゾール社製）が挙げられる。
【００２９】
さらに、ウレタン変性ポリ（メタ）アクリレート樹脂（特許文献２）を、本発明の目的を阻害しない範囲で（Ｃ）ウレタン化油と併用してよい。該ウレタン変性ポリ（メタ）アクリレート樹脂は、（Ｃ）ウレタン化油に対する質量比が、０．１〜１となる量で配合されることが好ましい。アクリレート樹脂を単独で配合したときと比べ、インク粘度を低く抑えることができる。
【００３０】
本発明のインクは、上記各成分をビーズミル等の分散機に一括又は分割して仕込み、攪拌、混合し、所望によりメンブレンフィルター等によりろ過することによって調製することができる。
【００３１】
インクの粘度は、インクジェットプリンタの吐出ヘッドのノズル径や吐出環境によって適正な範囲が異なるが、一般に、２３℃において５〜３０ｍＰａ・ｓであることが好ましく、より好ましくは５〜１５ｍＰａ・ｓである。粘度は、剪断応力を０Ｐａから０．１Ｐａ／ｓの速度で増加させたときの１０Ｐａにおける値である。
【００３２】
インクジェットプリンタは、ピエゾ方式、静電方式、サーマル方式など、いずれの方式のものであってもよい。
【実施例】
【００３３】
［実施例１〜５、比較例１〜３］
２５０ｍｌのポリプロピレン容器に、表１に示す処方（質量％）に従い各成分を入れ、ジルコニアビーズ（直径０．５ｍｍ）４５０ｇを用いて、ロッキングミル（（株）セイワ技研）により１２０分間分散し、得られた混合物を３．０μｍのメンブランフィルターで濾過して、各インク組成物を得た。なお表１中の数値は、固形分の量である。
【００３４】
表１の各成分の詳細は以下のとおりである。
シアン顔料：フタロシアニンブルー(P.B.15:4)、山陽色素（株）製
イエロー顔料：アゾイエロー（pigment yellow 14）、大日精化工業（株）製
ウレタン化油１：ウレタン化ヤシ油（不揮発分５０％）
ウレタン化油２：ウレタン化大豆油（不揮発分５０％）
ウレタン化油３：ウレタン化アマニ油（不揮発分５０％）
シナジスト：ソルスパース５０００、ルブリゾール社製
他の分散剤１：ソルスパース１１２００、脂肪族系溶剤中固形分５０質量％（表１の配合量は固形分量）、日本ルーブリゾール（株）製
イソミリスチルアルコール：ＦＯＣ１４０Ｎ、日産化学工業（株）製
ナフテン系溶剤：ＡＦ−６、新日本石油（株）製
【００３５】
他の分散剤２は、ウレタン変性ポリ（メタ）アクリレート樹脂であり、特開２０１０−１４５２号公報記載の実施例１８と同様に、下記の方法で調製した。
（１）主鎖の合成
３００ｍｌの四つ口フラスコに、ＡＦ−４（ナフテン系溶剤；新日本石油（株）製）７５ｇを仕込み、窒素ガスを通気し攪拌しながら、１１０℃まで昇温した。次いで、温度を１１０℃に保ちながらベヘニルメタクリレート５０質量％、２−エチルヘキシルメタクリレート３５１５質量％、２−アセトアセトキシエチルメタクリレート２０重量％、及びグリシジルメタクリレート１５質量％の混合物にＡＦ−４  １６．７ｇ、パーブチル  Ｏ（ｔ−ブチルパーオキシ２−エチルヘキサノエート；日本油脂（株）製）２ｇの混合物を３時間かけて滴下した。その後、１１０℃に保ちながら１時間および２時間後に、パーブチル  Ｏを各０．２ｇ添加した。さらに１１０℃で１時間熟成を行った後、ＡＦ−４  １０．６ｇで希釈して、不揮発分５０％の無色透明の主鎖ポリマー溶液を得た。得られたポリマーの重量平均分子量（ＧＰＣ法、標準ポリスチレン換算）は、２００００〜２３０００であった。
（２）ウレタン結合部の合成
５００ｍＬの四つ口フラスコに、パルミチン酸イソオクチル（ＩＯＰ、日光ケミカルズ（株）製）８１ｇ、上記（１）で得られたポリマー溶液（ＡＦ−４溶剤中固形分５０％）２００ｇ、プロピレングリコール  ４．０ｇ、ジエタノールアミン  ２．８ｇを仕込み、窒素ガスを通気し攪拌しながら、１１０℃まで昇温し、該温度に１時間保った。その後、ジブチル錫ジラウレートを０．２ｇ添加し、タケネート  ６００（１，３−ビス（イソシアナートメチル）シクロヘキサン、三井化学ポリウレタン（株）製）１０．２ｇとＩＯＰ  ９９  ９１．８ｇとの混合物を１時間かけて滴下した。滴下後、温度を１２０℃に昇温して６時間反応させ、冷却して、固形分３０％の樹脂分散液を得た。得られたポリマーの重量平均分子量（ＧＰＣ法、標準ポリスチレン換算）は、２２０００〜２６０００であった。
【００３６】
得られた各インク組成物（但し比較例３は粘度のみ）を以下の方法で評価した。
＜粘度＞
室温における組成物の粘度はＨａａｋｅ社製ＲＳ３００を用いて、１０Ｐａにおける２３℃での粘度を測定した。
【００３７】
＜画像濃度＞
インクジェット記録装置「ＨＣ５５００」（理想科学工業（株））に、各インクを装填し、７滴で４２ｐｌ吐出するよう電圧を設定した。普通紙（理想用紙薄口）に、シアンは、解像度３００ｄｐｉ×３００ｄｐｉ（１ドットあたり７滴）で、イエローは、解像度１５０ｄｐｉ×３００ｄｐｉ（１ドットあたり７滴）で、夫々、ベタ画像を印刷し、表面のＯＤ値をマクベス濃度計（マクベス社製ＲＤ９２０）により測定し、下記基準で評価した。
シアン （解像度：３００×３００ｄｐｉ）
2011252057.tif 000002
イエロー（解像度：１５０×３００ｄｐｉ）
2011252057.tif 000003
【００３８】
＜裏抜け＞
上記ベタ画像の裏面のＯＤ値を上記同様に測定し、下記基準で評価した。
シアン （解像度：３００×３００ｄｐｉ）
2011252057.tif 000004
イエロー  （解像度：１５０×３００ｄｐｉ）
2011252057.tif 000005
【００３９】
ＯＤ値及び裏抜けの印刷紙依存性を調べるために、実施例４及び比較例２のインクを用いて、上記普通紙の他に、下記３種類の紙に同様にベタ画像を印刷して、ＯＤ値及び裏抜けを測定した。結果を表２に示す。表２において用紙１は上記理想用紙薄口である。
用紙１：理想用紙薄口、理想科学株式会社製  普通紙
用紙２：ＲＩＳＯ ＨＣ用紙ＩＪ、理想科学工業株式会社製  普通紙
用紙３：Ａｓｕｋｕｌ  Ｍｕｌｔｉｐａｐｅｒ  スーパーセレクトスムース、  アスクル製  普通紙
用紙４：ＷＨＩＴＥ  ＰＰＣ、コクヨ製  普通紙
【００４０】
＜保存安定性＞
組成物約２０ｇを、５０ｍｌのガラス瓶に入れ、７０℃のオーブン中で１週間放置した後の粘度を上述の方法で測定し、初期粘度からの変化率を求め、下記基準で評価した。
2011252057.tif 000006
【００４１】
【表１】
2011252057.tif 000007
【００４２】
【表２】
2011252057.tif 000008
【００４３】
表１に示すように、また、本発明のインクは、汎用の分散剤を含むインク（比較例１、２）に比べて、画像濃度が高く、裏抜けも少ない。表２から分かるように、本発明のインクは普通紙の種類に依存することなく、高い画像濃度を示す。本発明のインクは、汎用の分散剤（比較例２）に比べても、また、ウレタン変性ポリ（メタ）アクリレート樹脂を含むインク（比較例３）に比べても、インク粘度を低く抑えることができることがわかる。
【産業上の利用可能性】
【００４４】
本発明のインク組成物は、ウレタン化油を含むことによって、低粘度でありながら、濃度の高い画像を形成することができる。該ウレタン化油を用いることによって、インク処方の設計の自由度が増す。